(57)【要約】      （修正有）【課題】原料収率を向上させ、製造コストを低減させることが可能なハニカム構造体の製造方法を提供する。【解決手段】複数の四角柱状のハニカム焼成体２の中の少なくとも１個のハニカム焼成体を切断して三角セグメント３を作製し、三角セグメント３に、断面形状が三角形の筒状のアルミニウム又はアルミニウム合金製の補助部材４を、それぞれの斜辺が対向するようにして貼り付けて、四角柱状の擬似四角セグメント５を作製し、中心軸に直交する断面において、三角セグメント３の直交する２つの辺が四角柱状のハニカム焼成体２に接するとともに、補助部材４の直交する２つの辺が最外周を構成するようにして、四角柱状のハニカム焼成体２と四角柱状の擬似四角セグメント５とを、接合材１３で接合しながら組み合わせ、最外周から加圧してハニカムブロック体を作製し、ハニカムブロック体の外周部分を研削してハニカム構造体を得るハニカム構造体の製造方法。【選択図】図６
2011213497.tif 000002
【特許請求の範囲】
【請求項１】
成形原料を成形して、流体の流路となる一方の端面から他方の端面まで延びる複数のセルを区画形成する隔壁を有する、中心軸に直交する断面が長方形の四角柱状のハニカム成形体を複数個形成し、
複数の前記ハニカム成形体を焼成して、複数の四角柱状のハニカム焼成体を形成し、
複数の前記ハニカム焼成体の中の少なくとも１個のハニカム焼成体を、中心軸に直交する断面における一の対角線に沿って中心軸に平行に切断して、切断された四角柱状のハニカム焼成体の個数に対して２倍の個数の三角柱状の三角セグメントを作製し、
前記三角セグメントに、中心軸に直交する断面の外周形状が前記三角セグメントの中心軸に直交する断面の外周形状と同形状の筒状であるアルミニウム又はアルミニウム合金製の補助部材を、それぞれの中心軸に直交する断面の斜辺が対向するようにして貼り付けて、四角柱状の擬似四角セグメントを作製し、
中心軸に直交する断面において、前記擬似四角セグメントを構成する前記三角セグメントの直交する２つの辺が前記四角柱状のハニカム焼成体に接するとともに、前記擬似四角セグメントを構成する補助部材の直交する２つの辺が最外周を構成するようにして、前記四角柱状のハニカム焼成体及び前記四角柱状の擬似四角セグメントを、それぞれの側面同士を接合材で接合しながら組み合わせ、最外周から内側に向かって締め付けるように加圧して、補助部材付きハニカムブロック体を作製し、
前記補助部材付きハニカムブロック体の前記接合材を乾燥させ、その後、前記補助部材付きハニカムブロック体から前記補助部材を取り外してハニカムブロック体を形成し、
前記ハニカムブロック体の外周部分を、全ての前記三角セグメントの一部を研削するようにして、研削してハニカム構造体を得るハニカム構造体の製造方法。
【請求項２】
前記三角セグメントに、前記補助部材を樹脂製粘着材によって貼り付ける請求項１に記載のハニカム構造体の製造方法。
【請求項３】
前記三角セグメントを４個作製し、
前記ハニカムブロック体の全体形状が、中心軸に直交する断面において、長方形の四つの頂点部分に三角セグメントが配置された形状になるようにして、ハニカムブロック体を作製する請求項１又は２に記載のハニカム構造体の製造方法。
【請求項４】
前記三角セグメントを８個作製し、
前記ハニカムブロック体の全体形状が、中心軸に直交する断面において、長方形の４つの角部に前記ハニカム焼成体及び前記三角セグメントのいずれもが配置されておらず、且つ、前記４つの角部に隣接する８箇所の位置に前記８個の三角セグメントがそれぞれ配置されるように、ハニカム焼成体と三角セグメントとを組み合わせた形状になるようにして、ハニカムブロック体を作製する請求項１又は２に記載のハニカム構造体の製造方法。
【発明の詳細な説明】
【技術分野】
【０００１】
本発明は、ハニカム構造体の製造方法に関し、さらに詳しくは、原料収率を向上させ、製造コストを低減させることが可能なハニカム構造体の製造方法に関する。
【背景技術】
【０００２】
自動車、化学、電力、鉄鋼等の様々な分野において、環境対策や特定物資の回収等のために使用される触媒装置用の担体、又はフィルタとして、耐熱性、耐食性に優れるセラミック製のハニカム構造体が採用されている。特に、近時では、ハニカム構造体は、両端面のセル開口部を交互に目封止して目封止ハニカム構造体とし、ディーゼル機関等から排出される粒子状物質（ＰＭ：パティキュレートマター）を捕集するディーゼルパティキュレートフィルタ（ＤＰＦ）として盛んに用いられている。そして、高温、腐食性ガス雰囲気下で使用されるハニカム構造体の材料として、耐熱性、化学的安定性に優れた、炭化珪素（ＳｉＣ）、コージェライト、チタン酸アルミニウム（ＡＴ）等が好適に用いられている。
【０００３】
これらの材料の中で、炭化珪素は、熱膨張率が比較的大きいため、炭化珪素を骨材として形成されるハニカム構造体は、体積の大きなものを形成すると使用時に熱衝撃により欠陥が生じることがある。また、捕集した粒子状物質を燃焼除去する際の熱衝撃により欠陥が生じることがある。更に、上記体積が大きいハニカム構造体を作製する場合、焼成時に内外温度差によるクラックが生じることがあるため、通常の何倍もの時間をかけて、ゆっくりと脱脂、焼成しなければならないという問題があった。そのため、炭化珪素を骨材として形成されるハニカム構造体については、所定の大きさ以上のものを製造する場合、通常、複数の小さな四角柱状の目封止ハニカムセグメント（ハニカム構造体）を作製し、それらハニカムセグメントを接合して、一つの大きい接合体を作製し、その外周を粗加工、研削して円筒状等の所望の形状の目封止ハニカム構造体としている（特許文献１参照）。また、四角柱状のハニカムセグメントを接合して、一つの大きい四角柱状の接合体を作製する場合に、接合体の中心軸に直交する断面において「角」に相当する部分（角部）に、三角柱状のハニカムセグメントを配置した接合体が開示されている（特許文献２，３参照）。
【先行技術文献】
【特許文献】
【０００４】
【特許文献１】特開２００３−２９１０５４号公報
【特許文献２】特開２０００−７４５５号公報
【特許文献３】特開２００９−５０８４９号公報
【発明の概要】
【発明が解決しようとする課題】
【０００５】
特許文献１に記載の方法で、所望の形状のハニカム構造体を作製する場合、通常、複数の四角柱状のハニカムセグメントを接合して、１つの大きな四角柱状の接合体（ハニカムブロック体）を作製した後に、略所望の形状にするために外周を研削して、所望の形状のハニカム構造体にする必要があった。尚、本明細書において、ハニカムブロック体の外周を研削するというときは、ハニカムブロック体の外周を削って所望の形状のハニカム構造体を作製する工程全体を意味し、ハニカムブロック体の粗加工、高精度に仕上げる加工等を全て含むものとする。ここで、ハニカム構造体としては、中心軸に直交する断面の形状が円形や楕円形の柱状のものが多く作製されている。この場合、四角柱状の接合体の外周を粗加工、研削して当該断面形状を円形等にするため、四角柱状の接合体の中心軸に直交する断面における「角（かど）」の位置（角部）に配置されたハニカムセグメントのほとんどを削って除去する必要があった。そのため、原料収率が低いという問題があった。
【０００６】
また、特許文献２，３に記載のような、接合体の中心軸に直交する断面において「角」に相当する部分に、三角柱状のハニカムセグメントを配置した接合体を作製しようとすると、ハニカムセグメントを組み立てて接合体を作製するときに、接合体の外周側から内側に向かって加圧してハニカムセグメント同士を押圧しながら接着させる必要があるが、三角柱状のハニカムセグメントの部分に対しては加圧することが容易では無く、ハニカムセグメント同士の接着を十分に行うことが難しいという問題があった。また、側面側の三角セグメントを積み上げ設置することも容易ではなかった。
【０００７】
本発明は、上述した問題に鑑みてなされたものであり、原料収率を向上させ、製造コストを低減させることが可能なハニカム構造体の製造方法を提供することを目的とする。
【課題を解決するための手段】
【０００８】
上述の課題を解決するため、本発明は、以下のハニカム構造体の製造方法を提供する。
【０００９】
［１］  成形原料を成形して、流体の流路となる一方の端面から他方の端面まで延びる複数のセルを区画形成する隔壁を有する、中心軸に直交する断面が長方形の四角柱状のハニカム成形体を複数個形成し、複数の前記ハニカム成形体を焼成して、複数の四角柱状のハニカム焼成体を形成し、複数の前記ハニカム焼成体の中の少なくとも１個のハニカム焼成体を、中心軸に直交する断面における一の対角線に沿って中心軸に平行に切断して、切断された四角柱状のハニカム焼成体の個数に対して２倍の個数の三角柱状の三角セグメントを作製し、前記三角セグメントに、中心軸に直交する断面の外周形状が前記三角セグメントの中心軸に直交する断面の外周形状と同形状の筒状であるアルミニウム又はアルミニウム合金製の補助部材を、それぞれの中心軸に直交する断面の斜辺が対向するようにして貼り付けて、四角柱状の擬似四角セグメントを作製し、中心軸に直交する断面において、前記擬似四角セグメントを構成する前記三角セグメントの直交する２つの辺が前記四角柱状のハニカム焼成体に接するとともに、前記擬似四角セグメントを構成する補助部材の直交する２つの辺が最外周を構成するようにして、前記四角柱状のハニカム焼成体及び前記四角柱状の擬似四角セグメントを、それぞれの側面同士を接合材で接合しながら組み合わせ、最外周から内側に向かって締め付けるように加圧して、ハニカムブロック体を作製して、補助部材付きハニカムブロック体を作製し、前記補助部材付きハニカムブロック体の前記接合材を乾燥させ、その後、前記補助部材付きハニカムブロック体から前記補助部材を取り外してハニカムブロック体を形成し、前記ハニカムブロック体の外周部分を、全ての前記三角セグメントの一部を研削するようにして、研削してハニカム構造体を得るハニカム構造体の製造方法。
【００１０】
［２］  前記三角セグメントに、前記補助部材を樹脂製粘着材によって貼り付ける［１］に記載のハニカム構造体の製造方法。
【００１１】
［３］  前記三角セグメントを４個作製し、前記ハニカムブロック体の全体形状が、中心軸に直交する断面において、長方形の四つの頂点部分に三角セグメントが配置された形状になるようにして、ハニカムブロック体を作製する［１］又は［２］に記載のハニカム構造体の製造方法。
【００１２】
［４］  前記三角セグメントを８個作製し、前記ハニカムブロック体の全体形状が、中心軸に直交する断面において、長方形の４つの角部に前記ハニカム焼成体及び前記三角セグメントのいずれもが配置されておらず、且つ、前記４つの角部に隣接する８箇所の位置に前記８個の三角セグメントがそれぞれ配置されるように、ハニカム焼成体と三角セグメントとを組み合わせた形状になるようにして、ハニカムブロック体を作製する［１］又は［２］に記載のハニカム構造体の製造方法。
【発明の効果】
【００１３】
本発明のハニカム構造体の製造方法によれば、三角セグメントに、中心軸に直交する断面の外周形状が三角セグメントの中心軸に直交する断面の外周形状と同形状の筒状であるアルミニウム又はアルミニウム合金製の補助部材を、それぞれの中心軸に直交する断面の斜辺が対向するようにして貼り付けて四角柱状の擬似四角セグメントを作製し、中心軸に直交する断面において、擬似四角セグメントを構成する三角セグメントの直交する２つの辺が四角柱状のハニカム焼成体に接するとともに、擬似四角セグメントを構成する補助部材の直交する２つの辺が最外周を構成するようにして、四角柱状のハニカム焼成体と四角柱状の擬似四角セグメントとを、それぞれの側面同士を接合材で接合しながら組み合わせ、最外周から内側に向かって締め付けるように加圧して、補助部材付きハニカムブロック体を作製し、補助部材付きハニカムブロック体の接合材を乾燥させ、その後、補助部材付きハニカムブロック体から補助部材を取り外してハニカムブロック体を作製し、ハニカムブロック体の外周部分を、全ての三角セグメントの一部を研削するようにして、研削してハニカム構造体を得るため、外周部分を研削するときに研削除去される部分を少なくすることができ、原料収率を向上させることができる。
【００１４】
更に、補助部材付きハニカムブロック体の接合材を乾燥させた後に、補助部材付きハニカムブロック体から補助部材を取り外すため、補助部材を取り外す際に、四角柱状のハニカム焼成体及び三角セグメントの接合がずれることを防止することができる。更に、補助部材が、筒状であり且つアルミニウム又はアルミニウム合金製であるため、補助部材が軽量且つ高強度となり、補助部材と三角セグメントとの接合を容易に行うことができる。また、補助部材が、筒状であり且つアルミニウム又はアルミニウム合金製であるため、補助部材の熱容量を小さくできるとともに熱伝導率も比較的高くすることができ、補助部材付きハニカムブロック体の接合材を乾燥させる際の昇温速度を速くすることができる。
【図面の簡単な説明】
【００１５】
【図１】本発明のハニカム構造体の製造方法の一の実施形態において、ハニカム構造体の製造過程で形成される四角柱状のハニカム成形体を模式的に示した斜視図である。
【図２】本発明のハニカム構造体の製造方法の一の実施形態において、ハニカム構造体の製造過程で形成される四角柱状のハニカム焼成体を模式的に示した斜視図である。
【図３】本発明のハニカム構造体の製造方法の一の実施形態において、四角柱状のハニカム焼成体が、中心軸に直交する断面における一の対角線に沿って中心軸方向に平行に切断されて、２つの三角セグメントが形成された状態を模式的に示した斜視図である。
【図４】本発明のハニカム構造体の製造方法の一の実施形態において、三角セグメントと、三角柱状の補助部材とを貼り付ける前の状態を模式的に示した斜視図である。
【図５】本発明のハニカム構造体の製造方法の一の実施形態において、三角セグメントと、三角柱状の補助部材とを貼り付けて擬似四角セグメントを形成した状態を模式的に示した斜視図である。
【図６】本発明のハニカム構造体の製造方法の一の実施形態において、ハニカム構造体の製造過程で形成される補助部材付きハニカムブロック体を模式的に示した斜視図である。
【図７】本発明のハニカム構造体の製造方法の一の実施形態において、ハニカム構造体の製造過程で形成される補助部材付きハニカムブロック体の、中心軸に直交する断面を示した模式図である。
【図８】本発明のハニカム構造体の製造方法の一の実施形態において、四角柱状のハニカム焼成体と四角柱状の擬似四角セグメントとを、それぞれの側面同士を接合材で接合しながら組み合わせて、加圧治具を用いて最外周から内側に向かって締め付けるように加圧する状態を模式的に示した平面図である。
【図９Ａ】本発明のハニカム構造体の製造方法の一の実施形態において、ハニカム構造体の製造過程で形成されるハニカムブロック体を模式的に示した平面図である。
【図９Ｂ】本発明のハニカム構造体の製造方法の一の実施形態において、ハニカム構造体の製造過程で形成されるハニカムブロック体を模式的に示した斜視図である。
【図１０】本発明のハニカム構造体の製造方法の一の実施形態において製造されるハニカム構造体を模式的に示した平面図である。
【図１１】本発明のハニカム構造体の製造方法の他の実施形態において、ハニカム構造体の製造過程で形成されるハニカムブロック体を模式的に示した平面図である。
【図１２】実施例１のハニカム構造体の製造方法において、ハニカム構造体の製造過程で作製されたハニカムブロック体を示す、中心軸に直交する断面を示す模式図である。
【図１３】実施例４のハニカム構造体の製造方法においてハニカム構造体の製造過程で作製されたハニカムブロック体を示す、中心軸に直交する断面を示す模式図である。
【図１４】実施例８のハニカム構造体の製造方法においてハニカム構造体の製造過程で作製されたハニカムブロック体を示す、中心軸に直交する断面を示す模式図である。
【図１５】実施例１１のハニカム構造体の製造方法においてハニカム構造体の製造過程で作製されたハニカムブロック体を示す、中心軸に直交する断面を示す模式図である。
【図１６】比較例１のハニカム構造体の製造方法においてハニカム構造体の製造過程で作製されたハニカムブロック体を示す、中心軸に直交する断面を示す模式図である。
【図１７】比較例４のハニカム構造体の製造方法においてハニカム構造体の製造過程で作製されたハニカムブロック体を示す、中心軸に直交する断面を示す模式図である。
【図１８】比較例８のハニカム構造体の製造方法においてハニカム構造体の製造過程で作製されたハニカムブロック体を示す、中心軸に直交する断面を示す模式図である。
【図１９】比較例１１のハニカム構造体の製造方法においてハニカム構造体の製造過程で作製されたハニカムブロック体を示す、中心軸に直交する断面を示す模式図である。
【図２０】本発明のハニカム構造体の製造方法の一の実施形態において、ハニカム構造体の製造過程において作製される三角セグメントの接合面上の３箇所に樹脂製粘着材を配置させた状態を模式的に示す斜視図である。
【発明を実施するための形態】
【００１６】
次に本発明を実施するための形態を図面を参照しながら詳細に説明するが、本発明は以下の実施形態に限定されるものではなく、本発明の趣旨を逸脱しない範囲で、当業者の通常の知識に基づいて、適宜設計の変更、改良等が加えられることが理解されるべきである。
【００１７】
本発明のハニカム構造体の製造方法の一の実施形態は、図１〜図１０に示すように、成形原料を成形して、流体の流路となる一方の端面１ａから他方の端面１ｂまで延びる複数のセル１ｃを区画形成する隔壁１ｄを有する、中心軸に直交する断面が長方形の四角柱状のハニカム成形体１を複数個形成し、複数のハニカム成形体１を焼成して、複数の四角柱状のハニカム焼成体２を形成し、複数のハニカム焼成体２の中の少なくとも１個のハニカム焼成体２を、中心軸に直交する断面における一の対角線に沿って中心軸に平行に切断して、切断された四角柱状のハニカム焼成体２の個数に対して２倍の個数の三角柱状の三角セグメント３を作製し、三角セグメント３に、中心軸に直交する断面の外周形状が三角セグメント３の中心軸に直交する断面の外周形状と同形状の筒状であるアルミニウム又はアルミニウム合金製の補助部材４を、それぞれの中心軸に直交する断面の斜辺が対向するようにして貼り付けて、四角柱状の擬似四角セグメント５を作製し、中心軸に直交する断面において、擬似四角セグメント５を構成する三角セグメント３の直交する２つの辺が四角柱状のハニカム焼成体２に接するとともに、擬似四角セグメント５を構成する補助部材４の直交する２つの辺が最外周を構成するようにして、四角柱状のハニカム焼成体２及び四角柱状の擬似四角セグメント５を、それぞれの側面同士を接合材１３で接合しながら組み合わせ、最外周から内側に向かって締め付けるように加圧して、補助部材付きハニカムブロック体１１を作製し、補助部材付きハニカムブロック体１１の接合材１３を乾燥させ、その後、補助部材付きハニカムブロック体１１から補助部材４を取り外してハニカムブロック体２１を形成し、ハニカムブロック体２１の外周部分を、全ての三角セグメント３の一部を研削するようにして、研削してハニカム構造体１００を得るものである。ここで、本明細書において、「三角柱状」というときは、底面が三角形の筒状を含むものとし、「四角柱状」というときは、底面が四角形の筒状を含むものとする。尚、図２に示すハニカム焼成体２には、目封止部が形成されている。
【００１８】
ここで、図１は、本発明のハニカム構造体の製造方法の一の実施形態において、ハニカム構造体の製造過程で形成される四角柱状のハニカム成形体１を模式的に示した斜視図である。図２は、本発明のハニカム構造体の製造方法の一の実施形態において、ハニカム構造体の製造過程で形成される四角柱状のハニカム焼成体２を模式的に示した斜視図である。図３は、本発明のハニカム構造体の製造方法の一の実施形態において、四角柱状のハニカム焼成体２が、中心軸に直交する断面における一の対角線に沿って中心軸方向に平行に切断されて、２つの三角セグメント３が形成された状態を模式的に示した斜視図である。図４は、本発明のハニカム構造体の製造方法の一の実施形態において、三角セグメント３と、三角柱状の補助部材４とを貼り付ける前の状態を模式的に示した斜視図である。図５は、本発明のハニカム構造体の製造方法の一の実施形態において、三角セグメント３と、三角柱状の補助部材４とを貼り付けて擬似四角セグメント５を形成した状態を模式的に示した斜視図である。図６は、本発明のハニカム構造体の製造方法の一の実施形態において、ハニカム構造体の製造過程で形成される補助部材付きハニカムブロック体１１を模式的に示した斜視図である。図７は、本発明のハニカム構造体の製造方法の一の実施形態において、ハニカム構造体の製造過程で形成される補助部材付きハニカムブロック体１１の、中心軸に直交する断面を示した模式図である。図８は、本発明のハニカム構造体の製造方法の一の実施形態において、四角柱状のハニカム焼成体と四角柱状の擬似四角セグメントとを、それぞれの側面同士を接合材で接合しながら組み合わせて、加圧治具を用いて最外周から内側に向かって締め付けるように加圧する状態を模式的に示した平面図である。図９Ａは、本発明のハニカム構造体の製造方法の一の実施形態において、ハニカム構造体の製造過程で形成されるハニカムブロック体２１を模式的に示した平面図である。図９Ｂは、本発明のハニカム構造体の製造方法の一の実施形態において、ハニカム構造体の製造過程で形成されるハニカムブロック体２１を模式的に示した斜視図である。図１０は、本発明のハニカム構造体の製造方法の一の実施形態において製造されるハニカム構造体１００を模式的に示した平面図である。
【００１９】
本発明のハニカム構造体の製造方法の一実施形態によれば、三角セグメント３に、中心軸に直交する断面の外周形状が三角セグメント３の中心軸に直交する断面の外周形状と同形状の筒状であるアルミニウム又はアルミニウム合金製の補助部材４を、それぞれの中心軸に直交する断面の斜辺が対向するようにして貼り付けて四角柱状の擬似四角セグメント５を作製し、中心軸に直交する断面において、擬似四角セグメント５を構成する三角セグメント３の直交する２つの辺が四角柱状のハニカム焼成体２に接するとともに、擬似四角セグメント５を構成する補助部材４の直交する２つの辺が最外周を構成するようにして、四角柱状のハニカム焼成体２と四角柱状の擬似四角セグメント５とを、それぞれの側面同士を接合材で接合しながら組み合わせ、最外周から内側に向かって締め付けるように加圧して、補助部材付きハニカムブロック体１１を作製し、補助部材付きハニカムブロック体１１の接合材１３を乾燥させ、その後、補助部材付きハニカムブロック体１１から補助部材４を取り外してハニカムブロック体２１を作製し、ハニカムブロック体２１の外周部分を、全ての三角セグメント３の一部を研削するようにして、研削してハニカム構造体１００を得るため、外周部分を研削するときに研削除去される部分を少なくすることができ、原料収率を向上させることができる。これは、従来、四角柱状のハニカム焼成体を配置していた部分に、三角セグメントを配置させることにより、研削除去される量を削減したものである。また、１つの四角柱状のハニカム焼成体から２つの三角セグメントが作製されるため、ハニカム構造体を作製するのに必要な四角柱状のハニカム焼成体の本数を減らすことができる。
【００２０】
更に、アルミニウム又はアルミニウム合金製の補助部材を使用するため、補助部材付きハニカムブロック体の接合材を高温で乾燥させることができる。そして、高温乾燥により接合材強度が発現した状態で補助部材付きハニカムブロック体から補助部材を取り外すため、三角セグメントがハニカムブロック体から剥がれることなく取り外すことができる。更に、補助部材が、筒状であり且つアルミニウム又はアルミニウム合金製であるため、補助部材が軽量且つ高強度となり、補助部材と三角セグメントとの接合を容易に行うことができる。また、補助部材が、筒状であり且つアルミニウム又はアルミニウム合金製であるため、補助部材の熱容量を小さくできるとともに熱伝導率も比較的高くすることができ、補助部材付きハニカムブロック体の接合材を乾燥させる際の昇温速度を速くすることができる。以下、本実施形のハニカム構造体の製造方法について工程毎に説明する。
【００２１】
（１）ハニカム成形体の作製：
まず、セラミック原料にバインダ、界面活性剤、造孔材、水等を添加して成形原料とする。セラミック原料としては、炭化珪素、珪素−炭化珪素系複合材料、コージェライト化原料、コージェライト、ムライト、アルミナ、チタニア、スピネル、炭化珪素−コージェライト系複合材料、リチウムアルミニウムシリケート、チタン酸アルミニウム、鉄−クロム−アルミニウム系合金からなる群から選択される少なくとも１種であることが好ましい。これらの中でも、炭化珪素又は珪素−炭化珪素系複合材料が好ましい。尚、コージェライト化原料とは、シリカが４２〜５６質量％、アルミナが３０〜４５質量％、マグネシアが１２〜１６質量％の範囲に入る化学組成となるように配合されたセラミックス原料であって、焼成されてコージェライトになるものである。珪素−炭化珪素系複合材料とする場合、炭化珪素粉末及び金属珪素粉末を混合したものをセラミック原料とする。セラミック原料の含有量は、成形原料全体に対して４０〜９０質量％であることが好ましい。
【００２２】
バインダとしては、メチルセルロース、ヒドロキシプロポキシルセルロース、ヒドロキシエチルセルロース、カルボキシメチルセルロース、ポリビニルアルコール等を挙げることができる。これらの中でも、メチルセルロースとヒドロキシプロポキシルセルロースとを併用することが好ましい。バインダの含有量は、成形原料全体に対して３〜１５質量％であることが好ましい。
【００２３】
水の含有量は、成形原料全体に対して７〜４５質量％であることが好ましい。
【００２４】
界面活性剤としては、エチレングリコール、デキストリン、脂肪酸石鹸、ポリアルコール等を用いることができる。これらは、一種単独で使用してもよいし、二種以上を組み合わせて使用してもよい。界面活性剤の含有量は、成形原料全体に対して５質量％以下であることが好ましい。
【００２５】
造孔材としては、焼成後に気孔となるものであれば特に限定されるものではなく、例えば、澱粉、発泡樹脂、吸水性樹脂、シリカゲル、炭素等を挙げることができる。造孔材の含有量は、成形原料全体に対して１５質量％以下であることが好ましい。
【００２６】
次に、成形原料を成形して、中心軸に直交する断面の形状が長方形の、四角柱状のハニカム成形体１を形成する。ハニカム成形体の個数は、作製するハニカム構造体の形状、大きさに合わせて適宜決定することができる。本実施形態のハニカム構造体の製造方法においては、１４個のハニカム成形体を作製する。成形原料を成形する際には、まず、成形原料を混練して坏土を形成する。成形原料を混練して坏土を形成する方法としては特に制限はなく、例えば、ニーダー、真空土練機等を用いる方法を挙げることができる。そして、坏土を押出成形して、図１に示すような、四角柱状のハニカム成形体１を形成する。ハニカム成形体１は、流体の流路となる一方の端面１ａから他方の端面１ｂまで延びる複数のセル１ｃを区画形成する隔壁１ｄを有するものであり、中心軸に直交する（セルの延びる方向に直交する）断面が長方形の四角柱状である。ハニカム成形体１の中心軸に直交する断面の形状は正方形であることが好ましい。坏土を成形してハニカム成形体を形成する方法は特に制限されず、押出成形等の従来公知の成形法を用いることができる。例えば、所望のセル形状、隔壁厚さ、セル密度を有する口金を用いて押出成形してハニカム成形体を形成する方法等を好適例として挙げることができる。口金の材質としては、摩耗し難い超硬合金が好ましい。
【００２７】
次に、得られたハニカム成形体を乾燥させることが好ましい。乾燥の方法は特に限定されず、例えば、マイクロ波加熱乾燥、高周波誘電加熱乾燥等の電磁波加熱方式と、熱風乾燥、過熱水蒸気乾燥等の外部加熱方式とを挙げることができる。これらの中でも、成形体全体を迅速かつ均一に、クラックが生じないように乾燥することができる点で、電磁波加熱方式で一定量の水分を除去した後、残りの水分を外部加熱方式により除去することにより、ハニカム成形体を乾燥させることが好ましい。乾燥の条件として、電磁波加熱方式にて、乾燥前の水分量に対して、３０〜９５質量％の水分を除いた後、外部加熱方式にて、３質量％以下の水分にすることが好ましい。電磁波加熱方式としては、誘電加熱乾燥が好ましく、外部加熱方式としては、熱風乾燥が好ましい。乾燥温度は、９０〜１８０℃が好ましい。乾燥時間は１〜１０時間が好ましい。
【００２８】
次に、ハニカム成形体の中心軸方向長さ（セルの延びる方向における長さ）が、所望の長さではない場合は、両端面（両端部）を切断して所望の長さとすることが好ましい。切断方法は特に限定されないが、両頭丸鋸切断機等を用いる方法を挙げることができる。また、複数のハニカム成形体は、全てが同じ形状、同じ大きさであることが好ましい。
【００２９】
次に、ハニカム成形体について、一方の端面における所定のセルの開口部と、他方の端面における残余のセルの開口部に目封止部を形成することが好ましい。目封止部を形成したハニカム成形体は、一方の端面側に目封止部が形成された所定のセルと、他方の端面側に目封止部が形成された残余のセルとが、交互に並び、両端面に市松模様が形成されることが好ましい。ハニカム成形体に目封止部を形成した場合は、得られるハニカム構造体が目封止ハニカム構造体となる。
【００３０】
ハニカム成形体に目封止部を形成する方法は、特に限定されないが、例えば、以下の方法を挙げることができる。ハニカム成形体の一方の端面にシートを貼り付けた後、当該シートの目封止部を形成しようとするセルに対応した位置に孔を開ける。そして、目封止部の構成材料をスラリー化した目封止用スラリーに、ハニカム成形体の当該シートを貼り付けた端面を浸漬し、シートに開けた孔を通じて、目封止部を形成しようとするセルの開口端部内に目封止用スラリーを充填する。そして、ハニカム成形体の他方の端面については、一方の端面において目封止部を形成しなかったセルについて、上記一方の端面に目封止を施した方法と同様の方法で目封止部を形成する（目封止スラリーを充填する）。目封止部の構成材料としては、ハニカム成形体の材料と同じものを用いることが好ましい。目封止部は、ハニカム成形体を焼成した後のハニカム焼成体に形成してもよい。目封止部をハニカム焼成体に形成する場合は、目封止部を固化させ、隔壁と密着させるため、目封止部を形成した後に、必要に応じて熱処理、焼成等を行うことが好ましい。
【００３１】
（２）ハニカム焼成体の作製：
次に、各ハニカム成形体を焼成して、図２に示すハニカム焼成体２を得る。焼成の前に、バインダ等を除去するため、脱脂（仮焼成）を行うことが好ましい。仮焼成は大気雰囲気において、４００〜５００℃を最高温度として、０．５〜２０時間、最高温度を保持して行うことが好ましい。仮焼成及び焼成の方法は特に限定されず、電気炉、ガス炉等を用いて焼成することができる。焼成条件は、炭化珪素又は珪素−炭化珪素系複合材料の場合には、窒素、アルゴン等の不活性雰囲気において、１３００〜１５００℃の最高温度で、１〜１０時間、加熱保持することが好ましい。
【００３２】
ハニカム焼成体の隔壁は、多孔質であることが好ましい。ハニカム焼成体の隔壁の開気孔率の下限値は３０％であることが好ましく、３５％であることが更に好ましい。ハニカム焼成体の隔壁の開気孔率の上限値は８０％であることが好ましく、６５％であることが更に好ましい。開気孔率をこのような範囲とすることにより、強度を維持しながら圧力損失を小さくできるという利点がある。開気孔率が３０％未満であると、圧力損失が上昇することがある。開気孔率が８０％を超えると、強度が低下するとともに、熱伝導率が低下することがある。開気孔率は、アルキメデス法により測定した値である。
【００３３】
ハニカム焼成体の隔壁は、平均細孔径の下限値が５μｍであることが好ましく、７μｍであることが更に好ましい。また、平均細孔径の上限値が５０μｍであることが好ましく、３５μｍであることが更に好ましい。平均細孔径をこのような範囲とすることにより、粒子状物質（ＰＭ）を効果的に捕集できるという利点がある。平均細孔径が５μｍ未満であると、粒子状物質（ＰＭ）により目詰まりを起こしやすくなることがある。平均細孔径が５０μｍを超えると、粒子状物質（ＰＭ）がフィルターに捕集されずに通過することがある。平均細孔径は、水銀ポロシメータにより測定した値である。例えば、島津製作所社製、「商品名：ポロシメータ  型式９８１０」を使用して測定することが出来る。
【００３４】
ハニカム焼成体の隔壁の材質が炭化珪素である場合、炭化珪素粒子の平均粒径が５〜１００μｍであることが好ましい。このような平均粒径とすることより、フィルターを、好適な気孔率、気孔径に制御しやすいという利点がある。平均粒径が５μｍより小さいと、気孔径が小さくなり過ぎ、１００μｍより大きいと気孔率が小さくなることがある。気孔径が小さ過ぎると粒子状物質（ＰＭ）により目詰まりを起こしやすく、気孔率が小さすぎると圧力損失が上昇することがある。平均粒径は、ＪＩＳ  Ｒ  １６２９に準拠して測定した値である。
【００３５】
ハニカム焼成体のセル形状（ハニカム焼成体の中心軸（セルが延びる方向）に対して垂直な断面におけるセル形状）としては、特に制限はなく、例えば、三角形、四角形、六角形、八角形、円形、あるいはこれらの組合せを挙げることができる。目封止部を形成する場合は、八角形と四角形との組み合わせも好適な一例である。ハニカム焼成体の隔壁の厚さは、５０〜２０００μｍであることが好ましい。隔壁の厚さが５０μｍより薄いと、得られるハニカム構造体の強度が低下することがあり、２０００μｍより厚いと、圧力損失が大きくなることがある。ハニカム焼成体のセル密度は、特に制限されないが、０．９〜３１１セル／ｃｍ２であることが好ましく、７．８〜６２セル／ｃｍ２であることが更に好ましい。
【００３６】
ハニカム焼成体の大きさ（縦×横×長さ（中心軸方向長さ））は、３０ｍｍ×３０ｍｍ×８０ｍｍ〜５０ｍｍ×５０ｍｍ×４００ｍｍが好ましい。
【００３７】
また、得られるハニカム焼成体の熱膨張係数が、１×１０−６／℃以上であることが好ましく、２×１０−６〜７×１０−６／℃であることが更に好ましい。本発明のハニカム構造体の製造方法によれば、このような熱膨張係数の大きなセグメントを有するハニカム構造体であっても、耐熱衝撃性の高いハニカム構造体とすることが可能である。
【００３８】
（３）三角セグメントの作製：
次に、得られた複数のハニカム焼成体の中の少なくとも１個のハニカム焼成体を、中心軸に直交する断面における一の対角線に沿って中心軸に平行に切断して、図３に示すような、「切断された四角柱状のハニカム焼成体」の個数に対して２倍の個数の、中心軸に直交する断面の面積が同じ三角柱状の三角セグメント３を作製する。ここで、「ハニカム焼成体を、中心軸に直交する断面における一の対角線に沿って中心軸に平行に切断する」というときは、図３に示すように、ハニカム焼成体を切断するときの切断面が中心軸に平行であり（中心軸を含み）、ハニカム焼成体の中心軸に直交する断面において、四角形の断面の２つの対角線の中の一方の対角線に沿って切断することを意味する。また、「切断された四角柱状のハニカム焼成体の個数に対して２倍の個数の、三角柱状の三角セグメントを作製する」というときは、四角柱状のハニカム焼成体を切断することにより、１つの四角柱状のハニカム焼成体から２つの三角柱状の三角セグメントを形成することを意味する。本実施形態のハニカム構造体の製造方法においては、２つの四角柱状のハニカム焼成体を切断して、４つの三角柱状の三角セグメントを作製している。また、「四角柱状のハニカム焼成体を、中心軸に直交する断面における一の対角線に沿って中心軸に平行に切断する」ため、１つの四角柱状のハニカム焼成体から得られた２つの三角セグメントの中心軸に直交する断面の面積は、同じということになる。すなわち、１つの四角柱状のハニカム焼成体を切断して得られる２つの三角セグメントは、同じ形状である。
【００３９】
四角柱状のハニカム焼成体を切断して、１つのハニカム焼成体につき、２つの三角柱状の三角セグメントを形成するときには、ダイヤモンド等の砥粒を付着させた円形又は線状のカッター刃を有する切断機を用いて、ハニカム焼成体の切断を行うことが好ましい。
【００４０】
（４）ハニカムブロック体の作製（ハニカムブロック体作製工程）：
（４−１）擬似四角セグメントの作製；
次に、図４、図５に示すように、三角セグメント３に、中心軸に直交する断面の外周形状が三角セグメント３の中心軸に直交する断面の外周形状と同形状の筒状であるアルミニウム又はアルミニウム合金製の補助部材４を、それぞれの中心軸に直交する断面の斜辺が対向するようにして貼り付けて、図５に示すような、四角柱状の擬似四角セグメント５を作製する。三角セグメント３と補助部材４とを貼り付ける際の、それぞれの貼り付け面（対向する面）は、三角セグメント３の中心軸に直交する断面における斜辺３ａ（図７参照）に対応する側面３ｂと、補助部材４の中心軸に直交する断面における斜辺４ａ（図７参照）に対応する側面である。また、三角セグメント３及び補助部材４の「中心軸に直交する断面における斜辺」とは、直角三角形における斜辺を意味する。すなわち、直角三角形である、三角セグメント３及び補助部材４のそれぞれの「中心軸に直交する断面」における、３つの辺の中の、直角を形成する２つの辺以外の辺である。
【００４１】
三角セグメント３と補助部材４との貼り付け方法は、特に限定されないが、製造工程において、三角セグメント３と補助部材４とが外れることがなく、且つ、擬似四角セグメントを、三角セグメント３と補助部材４とに分割するときには、容易に分割できることが好ましい。例えば、樹脂製粘着材を使用して三角セグメント３と補助部材４とを貼り付けることが好ましい。樹脂製粘着材を用いることにより、三角セグメント３の切断面（三角セグメント３の中心軸に直交する断面における斜辺、に対応する側面）の凹凸を埋めながら三角セグメント３と補助部材４とを貼り付けることができるため、三角セグメント３と補助部材４とを強固に貼り付けることができる。また、樹脂製粘着材は、補助部材付きハニカムブロック体を乾燥させる時に、揮発しないため、必要な接合強度を維持することができる。樹脂製粘着材としては、具体的には、油分を含浸させた合成ゴムを上げることができる。
【００４２】
三角セグメントと補助部材とを接合させるときには、樹脂製粘着材を、三角セグメント及び補助部材の接合面に、２箇所以上配置させることが好ましく、２〜４箇所配置させることが更に好ましい（図２０参照）。樹脂製粘着材５１を３箇所以上配置させるときには、等間隔に配置させることが好ましい。また、三角セグメントのセルの延びる方向における端部から、当該端部に最も近い樹脂製粘着材までの距離は、１５〜５０ｍｍが好ましい。また、樹脂製粘着材の一箇所の面積は、０．５〜２．０ｃｍ２であることが好ましく、０．８〜１．５ｃｍ２であることが更に好ましい。０．５ｃｍ２より小さいと、三角セグメントと補助部材とを接着させる力が低くなることがある。２．０ｃｍ２より大きいと、三角セグメントと補助部材とを剥がし難くなることがある。図２０は、本発明のハニカム構造体の製造方法の一の実施形態において、ハニカム構造体の製造過程において作製される三角セグメント３の接合面上の３箇所に樹脂製粘着材５１を配置させた状態を示す斜視図である。
【００４３】
また、例えば、図５に示すような紐５ａで結ぶ方法を用いてもよい。紐５ａで結ぶことによる貼り付けを行う場合、貼り付ける面に上記の樹脂製粘着材を塗布してもよい。紐５ａによる貼り付けを行う場合、使用する「紐」としては、ゴム紐、木綿紐、合成紐又は糸等を挙げることができる。紐５ａは、三角セグメント３と補助部材４とを図５に示すように接触させた状態で、２〜４箇所配置することが好ましい。紐５ａの位置は、当該紐５ａで結ぶことによって、三角セグメント３と補助部材４とが全体的に均等に押圧される位置であることが好ましい。紐５ａは、太さが０．５〜１．５ｍｍであることが好ましい。
【００４４】
複数のハニカム焼成体を接合してハニカム構造体を形成するハニカム構造体の製造方法においては、通常、当該複数のハニカム焼成体を作製した後、これらのハニカム焼成体を組み立ててハニカムブロック体を形成するときに、ハニカム焼成体を作製した場所から、ハニカムブロック体を形成する場所にハニカム焼成体を搬送（移動）させることになる。このようなハニカム焼成体の搬送は、コンベア等を用いて自動化されていることが好ましい。そして、四角柱状のハニカム焼成体をコンベア等で移動させる場合、四角柱という形状に合った「搬送用の部材」に、ハニカム焼成体を載置した状態で移動させるのが、移動途中で落下したりすることを防止できる点で好ましい。また、複数のハニカム焼成体が、いずれも同一形状の四角柱状であることにより、搬送した後、ハニカム焼成体を組み立てるときに効率的に作業を行うことができる。また、組み立ての作業を自動化する場合にも、ハニカム焼成体が同一形状であると、ハニカム焼成体を組み立て装置により把持して組み立てることがより容易になる。本実施形態のハニカム構造体の製造方法においては、複数の四角柱状のハニカム焼成体の一部を三角セグメントに加工し、四角柱状のハニカム焼成体とは異なる形状とするが、補助部材を貼り付けて擬似四角セグメントにして使用するため、搬送、組み立て時に、四角柱状のハニカム焼成体と同様に扱うことができ、効率的に、搬送及び組み立てを行うことができる。
【００４５】
補助部材は、中心軸に直交する断面の外周形状が三角セグメントの中心軸に直交する断面の外周形状と同形状の筒状（底面の外周形状が三角形の筒状）であり、アルミニウム又はアルミニウム合金により形成されている。補助部材は、このようにアルミニウム又はアルミニウム合金を筒状に形成したものであることにより、軽量にすることができるため、三角セグメントへの取り付けが容易であり、更に、擬似四角セグメントを運搬する際に、三角セグメントと補助部材との接合が外れることを防止することができる。また、補助部材付きハニカムブロック体を形成する際の、加圧時（ハニカム焼成体と擬似四角セグメントとを組み合わせて、最外周から内側に向かって締め付けるように加圧する時）に、補助部材が外れたり、ずれたりすることを防止することができる。また、補助部材付きハニカムブロック体を乾燥する時に、補助部材が外れたり、ずれたりすることを防止することができる。また、補助部材は、アルミニウム又はアルミニウム合金であるため、補助部材付きハニカムブロック体の乾燥時に、熱による変形を防止することができ、また、耐食性に優れたものである。また、アルミニウム及びアルミニウム合金は安価であるため、補助部材を安価に作製することができる。また、補助部材は、アルミニウム又はアルミニウム合金から構成される中空形状であることにより、熱容量が小さく且つ熱伝導率も比較的高いため、補助部材付きハニカムブロック体の接合材を乾燥させる際の昇温速度を速くすることができる。
【００４６】
補助部材の形状としては、中心軸方向における両端部が開口していてもよいし、中心軸方向における一方の端部又は両端部が、板状の底部によって閉じられた形状であってもよい。筒状の補助部材の壁の厚さ（壁厚）は、１〜５ｍｍが好ましい。補助部材の壁厚が１ｍｍより薄いと、強度が低下することがある。補助部材の壁厚が５ｍｍより厚いと重くなることがある。
【００４７】
補助部材は、一つの三角セグメントに１本だけ貼り付けてもよいし、短く形成して、長手方向に間隔を開けて（又は、間隔を開けずに）複数本貼り付けてもよい。補助部材を一つの三角セグメントに１本だけ貼り付ける場合、補助部材の中心軸方向の長さは、三角セグメントの中心軸方向の長さの９０〜１００％であることが好ましく、１００％であることが更に好ましい。また、補助部材を一つの三角セグメントに複数本貼り付ける場合、２〜３本貼り付けることが好ましく、２本貼り付けることが更に好ましい。一つの三角セグメントに補助部材を２本貼り付ける場合、各補助部材の中心軸方向の長さは、三角セグメントの中心軸方向の長さの２０〜４０％であることが好ましい。また、補助部材を一つの三角セグメントに複数本貼り付ける場合、擬似四角セグメントを搬送用の部材を用いて搬送する際に、搬送用の部材で支持される部分に補助部材が配置されていることが好ましく、また、補助部材付きハニカムブロック体を作製する際に、押圧される位置に補助部材が配置されていることが好ましい。１本の補助部材は、一体的に形成されたものであってもよいし、複数の三角柱状（底面の外周形状が三角形の筒状）の部材を着脱可能に繋いで１本の補助部材としたものであってもよい。
【００４８】
補助部材の材質は、アルミニウム又はアルミニウム合金である。アルミニウム合金としては、Ａｌ−Ｍｇ−Ｓｉ系アルミニウム合金を挙げることができる。アルミニウム又はアルミニウム合金は、軽量であり、耐腐食性及び経済性に優れる点で好ましい。補助部材の嵩密度（ｇ／ｃｍ３）（補助部材の質量／補助部材が中実であると仮定した場合の体積）は、三角セグメントの嵩密度に対して、５０〜１５０％であることが好ましく、９０〜１１０％であることが更に好ましく、１００％（補助部材の嵩密度と三角セグメントの嵩密度とが同じ大きさ）であることが特に好ましい。補助部材の嵩密度が三角セグメントの嵩密度に対して、５０％より小さい場合及び１５０％より大きい場合は、擬似四角セグメントの重心が偏るため、搬送時（特に中心軸を中心にして回転させるとき）に、補助部材と三角セグメントとがズレて、所定の搬送位置から外れたり、落下したり、積上げ設置位置（補助部材付きハニカムブロック体を形成する際の積上げ位置）がズレて不均一なハニカムブロック体が形成されたりすることがある。
【００４９】
（４−２）補助部材付きハニカムブロック体の作製；
次に、図６、図７に示すように、中心軸に直交する断面において、擬似四角セグメント５を構成する三角セグメント３の直交する２つの辺３ｃ，３ｄが四角柱状のハニカム焼成体２に接するとともに、擬似四角セグメント５を構成する補助部材４の直交する２つの辺４ｂ，４ｃが最外周１２を構成するようにして、四角柱状のハニカム焼成体２及び四角柱状の擬似四角セグメント５を、それぞれの側面同士を接合材１３で接合しながら組み合わせ、図８に示すように、最外周１２から内側に向かって締め付けるように加圧して、補助部材付きハニカムブロック体１１を作製する。補助部材付きハニカムブロック体をこのように形成することにより、補助部材を取り外してハニカムブロック体を形成したときに、「中心軸に直交する断面において、全ての三角セグメントの斜辺が最外周を構成するとともに、全ての三角セグメントの斜辺以外の辺が四角柱状のハニカム焼成体に接する状態になるように三角セグメントが配置された状態で、四角柱状のハニカム焼成体と三角セグメントとが組み合わされて接合された」、ハニカムブロック体となる。そして、補助部材付きハニカムブロック体の中心軸に直交する断面の形状は、長方形であることが好ましい。また、補助部材付きハニカムブロック体の中心軸に直交する断面の形状は、作製するハニカム構造体が円筒形状である場合には、正方形であることが好ましく、作製するハニカム構造体が、底面が楕円形の筒形状又は底面がレーストラック形状の筒形状である場合には、縦の長さと横の長さとが異なる長方形であることが好ましい。
【００５０】
ここで、「中心軸に直交する断面における、三角セグメント３の、直交する２つの辺３ｃ、３ｄ」とは、三角セグメント３の３つの辺の中で、直角に交わり、直角の頂点部分を形成する２つの辺のことである。また、「中心軸に直交する断面において、三角セグメント３の直交する２つの辺３ｃ、３ｄが、四角柱状のハニカム焼成体２に接する」とは、図７に示すように、中心軸に直交する断面において、三角セグメント３の直交する２つの辺３ｃ、３ｄが、２つのハニカム焼成体２それぞれの一の辺に、それぞれ接しており（対向しており）、補助部材付きハニカムブロック体から補助部材を取り外してハニカムブロック体を形成したときに、三角セグメント３の直交する２つの辺３ｃ、３ｄがハニカムブロック体の内部に配置され、最外周１２を形成しないという状態であることを意味する。
【００５１】
四角柱状のハニカム焼成体及び四角柱状の擬似四角セグメントを、それぞれの側面同士を接合材で接合しながら組み合わせる際には、ハニカム焼成体及び擬似四角セグメントの、端面等の接合材を塗布したくない部位に、予めマスキングテープを貼付することが好ましい。そして、マスキングテープを貼付したハニカム焼成体及び擬似四角セグメントを接合材で接合しながら組み合わせて、加圧した後に、端面と側面に「はみ出した」スラリー状の接合材をかき取り除去することが好ましい。ハニカム焼成体及び擬似四角セグメントを接合材で接合しながら組み合わせる操作は、人間が手動で行ってもよいが、機械で行うことが好ましい。ここで、「ハニカム焼成体及び擬似四角セグメントを接合材で接合しながら組み合わせる」ときの「接合しながら」は、スラリー状の接合材の粘性により、ゆるく接合された状態を意味し、この段階ではまだ強固には接合されていない。
【００５２】
接合材としては、無機繊維、コロイダルシリカ、粘土、ＳｉＣ粒子等の充填材に、有機バインダ、発泡樹脂、分散剤、水等を加えて混練したスラリー等を挙げることができる。接合材を乾燥させたものが緩衝部１４（図１０参照）となる。
【００５３】
四角柱状のハニカム焼成体２及び擬似四角セグメント５を、それぞれの側面同士を接合材で接合しながら組み合わせたものについて、最外周１２から内側に向かって締め付けるように加圧して、補助部材付きハニカムブロック体１１を作製する際には、図８に示すように、加圧治具３１を用いて加圧することが好ましい。このとき、最外周を構成する全てのハニカム焼成体及び擬似四角セグメントを加圧治具３１によって加圧することが好ましい。本実施形態のハニカム構造体の製造方法においては、補助部材付きハニカムブロック体１１が、「四角柱状のセグメント（ハニカム焼成体２及び擬似四角セグメント５）」によって構成されるようになり、そのため、補助部材付きハニカムブロック体１１全体の形状も四角柱状になる。そのため、最外周１２から内側に向かって締め付けるように加圧するときに、補助部材付きハニカムブロック体１１全体を均等に強く加圧することができ、より強く接合された補助部材付きハニカムブロック体１１を作製することができる。これにより、接合状態の良好なハニカム構造体１００を得ることができる。
【００５４】
本実施形態のハニカム構造体の製造方法においては、ハニカム焼成体２と擬似四角セグメント５とがいずれも四角柱状であり、補助部材付きハニカムブロック体１１の中心軸に直交する断面の形状を長方形とすることができるため、通常の、ハニカムセグメントを接合してハニカム構造体を製造する方法において使用される加圧治具を用いて、四角柱状のハニカム焼成体２と擬似四角セグメント５とを接合することができる。そのため、従来の、ハニカムセグメントを接合してハニカム構造体を製造する方法に使用する製造設備を用いて、補助部材付きハニカムブロック体１１を作製することができるため、新しい設備を必要としない点で好ましい。加圧治具３１としては、油圧、空圧又は電動シリンダにより、０．１〜０．６ＭＰａの圧力を各セグメントへ伝達できる鋼製ブロックを用いることが好ましい。また、四角柱状のハニカム焼成体又は三角セグメントと接触する部位にはゴム等の弾性体を用いることが好ましい。
【００５５】
（４−３）補助部材付きハニカムブロック体の乾燥；
次に、補助部材付きハニカムブロック体１１の接合材１３を乾燥させる。補助部材付きハニカムブロック体１１を、８０〜１７０℃で０．５〜２時間乾燥させて、接合材を硬化させることが好ましい。補助部材付きハニカムブロック体は、補助部材を有しているが、アルミニウム又はアルミニウム合金を材料としているため、乾燥時の熱による変形等は生じない。
【００５６】
（４−４）ハニカムブロック体の作製；
次に、補助部材付きハニカムブロック体１１から補助部材４を取り外して、図９Ａ、図９Ｂに示すような、ハニカムブロック体２１を形成する。三角セグメントと補助部材とを樹脂製粘着材によって接合している場合には、容易に剥がすことができる。また、三角セグメントと補助部材とを紐で接合している場合には、当該紐を切断して、抜き取ってから、補助部材付きハニカムブロック体１１から補助部材４を取り外すことが好ましい。図９Ａ、図９Ｂに示すように、本実施形態のハニカム構造体の製造方法においては、ハニカムブロック体２１の中心軸に直交する断面において、全ての三角セグメント３が最外周を構成している。
【００５７】
図９Ａ、図９Ｂに示す、ハニカムブロック体２１は、４個×４個の四角柱状のハニカム焼成体の接合体において、中心軸に直交する断面における角部（頂点部分）に位置する４つのハニカム焼成体が三角セグメントに置き換わった構造である。このような構造（ハニカムブロック体の構造）を「４×４構造」と称する。これは、三角セグメントを４個作製し、ハニカムブロック体の全体形状が、中心軸に直交する断面において、長方形の四つの頂点部分に三角セグメントが配置されるように、ハニカム焼成体と三角セグメントとを組み合わせた形状になるようにして、ハニカムブロック体を作製したものである。本実施形態のハニカム構造体の製造方法においては、ハニカムブロック体の構造は、「４×４構造」に限定されるものではなく、「ｎ×ｎ構造（ｎ：３以上の整数）」であることが好ましく、「ｍ×ｌ構造（ｍ：３以上の整数、ｌ：ｍとは異なる３以上の整数）」であることも好ましい。ｎは、４以上が更に好ましい。ｎの上限は、特に限定されないが、１０が好ましい。いずれの構造も、四隅（四つの角部）が三角セグメントに置き変わった構造である。ハニカムブロック体の構造としては、更に具体的には、「３×３構造」、「５×５構造」、「６×６構造」、「７×７構造」、「８×８構造」、「３×４構造」、「４×５構造」、「５×６構造」、「３×６構造」等を挙げることができる。尚、上記、「ｎ×ｎ構造（ｎ：３以上の整数）」や、「ｍ×ｌ構造（ｍ：３以上の整数、ｌ：ｍとは異なる３以上の整数）」のハニカムブロック体を作製する際には、当該ハニカムブロック体を構成する三角セグメントの全てが、補助部材付きハニカムブロック体を形成した段階において、「補助部材が接合された擬似四角セグメント」を形成していることになる。
【００５８】
また、本発明のハニカム構造体の製造方法において、ハニカム構造体の製造過程で作製されるハニカムブロック体の形状は、中心軸に直交する断面が、長方形の４つの頂点部分が三角セグメントとなった形状に限定されない。例えば、図１１に示すように、三角セグメント３を８個作製し、ハニカムブロック体２２の全体形状が、中心軸に直交する断面において、長方形の４つの角部にハニカム焼成体及び三角セグメントのいずれもが配置されておらず、且つ、４つの角部に隣接する８箇所の位置に上記８個の三角セグメント３がそれぞれ配置されるように、ハニカム焼成体２と三角セグメント３とを組み合わせた形状になるようにして作製されたハニカムブロック体２２であることも好ましい態様である。図１１において、ハニカムブロック体２２内に示される円形Ａ（研削パターン）は、作製される円筒状のハニカム構造体の外周を示す。図１１は、本発明のハニカム構造体の製造方法の他の実施形態において、ハニカム構造体の製造過程で形成されるハニカムブロック体を模式的に示した平面図である。
【００５９】
図１１に示されるハニカムブロック体２２は、「８個の三角セグメントが、全て四角柱状のハニカム焼成体であり、且つ、中心軸に直交する断面において、４つの頂点部分に四角柱状のハニカム焼成体が配置されている」と仮定すると、中心軸に直交する断面の形状が、ハニカム焼成体が「６個×６個」組み合わされて形成された長方形になる。このようなハニカムブロック体を「６×６構造（８）」と称する。「６×６構造（８）」の中の「（８）」は、三角セグメントを８個含むことを意味する。ハニカムブロック体２２においては、中心軸に直交する断面において、それぞれの斜辺が直線上に並ぶように配置された隣接する２つの三角セグメント３，３の両方に接する、四角柱状のハニカム焼成体は、中心軸に直交する断面において、一の頂点２ａが最外周１２を構成しているものとする。そして、当該一の頂点２ａ（のみ）が最外周１２を構成するハニカム焼成体は、ハニカムブロック体２２の最外周を構成するハニカム焼成体であるとする。
【００６０】
このように、「三角セグメントを８個含み、「それぞれの斜辺が直線上に並ぶように配置された隣接する２つの三角セグメント」が４セット（２個×４箇所（セット））形成された」ハニカムブロック体の構造は、「６×６構造（８）」に限定されるものではなく、「Ｎ×Ｎ構造（８）（Ｎ：５以上の整数）」であることが好ましく、「Ｍ×Ｌ構造（８）（Ｍ：５以上の整数、Ｌ：Ｍとは異なる６以上の整数）」であることも好ましい。いずれの構造も、中心軸に直交する断面において、長方形の４つの角部にハニカム焼成体及び三角セグメントのいずれもが配置されておらず、且つ、４つの角部に隣接する８箇所の位置に上記８個の三角セグメント３がそれぞれ配置されるように、ハニカム焼成体２と三角セグメント３とを組み合わせた構造である。このようなハニカムブロック体の構造としては、更に具体的には、「５×５構造（８）」、「７×７構造（８）」、「８×８構造（８）」、「９×９構造（８）」、「５×６構造（８）」、「６×７構造（８）」、「７×８構造（８）」、「５×７構造（８）」、「５×８構造（８）」等を挙げることができる。尚、上記、「Ｎ×Ｎ構造（８）（Ｎ：５以上の整数）」や、「Ｍ×Ｌ構造（８）（Ｍ：５以上の整数、Ｌ：Ｍとは異なる６以上の整数）」のハニカムブロック体を作製する際には、当該ハニカムブロック体を構成する三角セグメントの全てが、補助部材付きハニカムブロック体を形成した段階において、「補助部材が接合された擬似四角セグメント」を形成していることになる。
【００６１】
（５）ハニカム構造体の作製：
次に、図９Ａ、図９Ｂに示されるようなハニカムブロック体２１の外周部分を研削して、図１０に示すようなハニカム構造体１００を得る。ハニカムブロック体２１の外周部分を研削する場合、全ての三角セグメント３の一部を研削するようにする。全ての三角セグメントの一部を研削するとは、ハニカムブロック体を構成する三角セグメントは、全てその一部が研削されていることを意味し、ハニカムブロック体を構成する三角セグメントの中で、全く研削されない三角セグメントはなく、且つ、研削されてなくなってしまう三角セグメントもないということを意味する。また、ハニカムブロック体２１の外周部分とは、ハニカムブロック体２１の最外周を構成するセグメントのことである。また、ハニカム構造体１００は、複数のハニカムセグメント１５が接合された構造である。
【００６２】
ハニカムブロック体２１の外周部分を研削する方法は、特に限定されないが、ダイヤモンド砥粒等が埋め込まれた線状切断具を備えた切断機、切削機、研磨機等を用いて研削する方法が好ましい。
【００６３】
緩衝部１４（図１０参照）の厚さは、下限値が０．３ｍｍであることが好ましく、０．７ｍｍであることが更に好ましい。上限値は、２．０ｍｍであることが好ましく、１．５ｍｍであることが更に好ましい。０．３ｍｍより薄いと、ハニカム構造体に外部から力が加わったときに、セグメント（ハニカム焼成体及び三角セグメントに由来する各部分を「セグメント」と称する）同士が接触することがある。２．０ｍｍより厚いと、排ガス処理用のフィルター等として用いた時に圧力損失が大きくなることがある。
【００６４】
作製されるハニカム構造体の形状は、特に限定されず、円筒形、中心軸に直交する断面の形状が楕円形の筒状体、中心軸に直交する断面の形状がレーストラック形状の筒状体、その他の形状等を挙げることができる。また、ハニカム構造体の大きさは、例えば、円筒形状の場合、底面の直径は、下限値が８０ｍｍであることが好ましく、１４０ｍｍであることが更に好ましい。上限値は、４００ｍｍであることが好ましく、３００ｍｍであることが更に好ましい。また、ハニカム構造体の中心軸方向の長さは、下限値が８０ｍｍであることが好ましく、１５０ｍｍであることが更に好ましい。上限値が４００ｍｍであることが好ましく、３００ｍｍであることが更に好ましい。
【実施例】
【００６５】
以下、本発明を実施例によって更に具体的に説明するが、本発明はこれらの実施例によって何ら限定されるものではない。
【００６６】
（実施例１）
セラミックス原料として、ＳｉＣ粉、金属Ｓｉ粉を８０：２０の質量割合で混合し、これに、成形助材としてメチルセルロース及びヒドロキシプロポキシメチルセルロース、造孔材として澱粉と吸水性樹脂をそれぞれ混合し、界面活性剤及び水を添加して混練し、真空土練機により円柱状の坏土を作製した。
【００６７】
得られた円柱状の坏土を押出成形機を用いてハニカム形状に成形し、高周波誘電加熱乾燥をした後、熱風乾燥機を用いて１２０℃で５時間乾燥し、両端面を所定量切断して、隔壁の厚さが３１０μｍ、セル密度が４６．５セル／ｃｍ２、底面が３６ｍｍ×３６ｍｍの正方形で、長さが３００ｍｍの四角柱状のハニカム成形体を得た。ハニカム成形体は１４本（個）作製した。
【００６８】
得られたハニカム成形体について、隣接するセルが互いに反対側の端部で封じられ、両端面が市松模様状を呈するように、各セルの端部に目封止部を形成した。目封止用の充填材には、ハニカム成形体と同様の材料を用いた。目封止部の深さ（セルの延びる方向における深さ）は、６ｍｍとした。目封止後、目封止ハニカム成形体を、熱風乾燥機を用いて１２０℃で５時間乾燥した。
【００６９】
その後、ハニカム成形体を、大気雰囲気にて脱臭装置付き大気炉に入れて、４５０℃まで約２０時間かけて昇温し（特に、有機成分が分解する２００〜３００℃の範囲をゆっくりと昇温した）、その後４５０℃で５時間保持し、その後炉内で自然に５時間かけて１００℃まで冷却して脱脂を行った（３０時間脱脂）。その後、アルゴン不活性雰囲気にて約１４５０℃で２４時間焼成（本焼成）して（昇温１０時間、保持４時間、降温１０時間）、ＳｉＣ結晶粒子がＳｉで結合された、底面正方形の四角柱状のハニカム焼成体を得た。得られたハニカム焼成体は隔壁が多孔質であった。ハニカム焼成体の平均細孔径は１３μｍであり、気孔率は４１％であった。平均細孔径は、水銀ポロシメータにより測定した値であり、気孔率は、アルキメデス法により測定した値である。
【００７０】
次に、１４本のハニカム焼成体の中の２本（個）のハニカム焼成体を、中心軸に直交する断面における一の対角線に沿って中心軸に平行に切断して、２個のハニカム焼成体から４個の中心軸に直交する断面の面積が同じ三角柱状の三角セグメントを作製した。ハニカム焼成体の切断は、ダイヤモンド砥粒付き円形刃の切断機を用いて行った。
【００７１】
４個の三角セグメントを作製した後、当該三角セグメントに、外形が当該三角セグメントの外形と同形状の「中空の三角柱状（底面の外形が三角形の筒状）」の補助部材を、それぞれの中心軸に直交する断面における斜辺が対向するようにして貼り付けて、四角柱状の擬似四角セグメントを作製した。補助部材の材質は、アルミニウムとし、三角セグメントと補助部材との貼り付けは、樹脂製粘着材によって行った。樹脂性粘着材としては、鉱物油を含侵させた合成ゴムを用いた。また、補助部材の嵩密度（ｇ／ｃｍ３）（補助部材の質量／補助部材が中実であると仮定した場合の体積）は、約０．４５であった。また、補助部材の壁厚は、２ｍｍであった。
【００７２】
次に、中心軸に直交する断面において、擬似四角セグメントを構成する三角セグメントの、直交する２つの辺が、四角柱状のハニカム焼成体に接するとともに、擬似四角セグメントを構成する補助部材の、直交する２つの辺が最外周を構成するようにして、四角柱状のハニカム焼成体と四角柱状の擬似四角セグメントとを、それぞれの側面同士を接合材で接合しながら組み合わせ、図８に示すような加圧治具３１を用いて、最外周から内側に向かって締め付けるように加圧して、補助部材付きハニカムブロック体を作製した。補助部材付きハニカムブロック体は、中心軸に直交する断面において、４個×４個の四角柱状のハニカム焼成体による正方形における、四つの角部に擬似四角セグメントが配置された構造である。接合材としては、ＳｉＣ系モルタル接着材を用いた。加圧治具３１としては、具体的には、炭素鋼のブロック体であって、セグメント接触部に合成ゴムが取り付けられたものを用いた。
【００７３】
次に、補助部材付きハニカムブロック体の接合材を乾燥させた。乾燥条件は、１４０℃で、３時間加熱することとした。
【００７４】
次に、乾燥させた補助部材付きハニカムブロック体から補助部材を取り外して、図１２に示すような「４×４構造」のハニカムブロック体４１を作製した。図１２は、実施例１のハニカム構造体の製造方法においてハニカム構造体の製造過程で作製されたハニカムブロック体４１を示す、中心軸に直交する断面を示す模式図である。
【００７５】
次に、図１２に示す円形の研削パターンＢに沿って、ハニカムブロック体４１の外周部分を研削して、円筒状のハニカム構造体を作製した。研削パターンＢは、ハニカムブロック体の中心軸に直交する断面形状に内接する円形である。ここで、「ハニカムブロック体の断面形状に内接する円形」とは、ハニカムブロック体の外周の一部に内接すると共に、外周からはみ出さない円形であって、直径が最大の円形のことをいう。
【００７６】
ハニカムブロック体の構造（ブロック体構造）、研削パターン、及び作製したハニカム成形体の本数（成形体本数）を表１に示した。
【００７７】
【表１】
2011213497.tif 000003
【００７８】
【表２】
2011213497.tif 000004
【００７９】
（実施例２，３）
ブロック体構造及び成形体本数を表１に示すように変えた以外は、実施例１と同様にして、ハニカム構造体を作製した。
【００８０】
（実施例４）
図１３に示すように、ハニカムブロック体として、ブロック体構造が「３×６構造」で、研削パターンが「研削パターンＣ」の、ハニカムブロック体４２を作製し、ハニカム構造体を、底面が楕円形の筒状とした以外は、実施例１と同様にしてハニカム構造体を得た。研削パターンＣは、ハニカムブロック体の中心軸に直交する断面において、ハニカムブロック体に内接する楕円形であって、長径がハニカムブロック体の長軸方向（四角柱状のハニカム焼成体が６個並ぶ方向）長さと同じ長さであり、短径がハニカムブロック体の短軸方向（四角柱状のハニカム焼成体が３個並ぶ方向）長さと同じ長さの楕円形である。ハニカムブロック体の構造（ブロック体構造）、研削パターン、及び作製したハニカム成形体の本数（成形体本数）を表１に示した。図１３は、実施例４のハニカム構造体の製造方法においてハニカム構造体の製造過程で作製されたハニカムブロック体４２を示す、中心軸に直交する断面を示す模式図である。
【００８１】
（実施例５〜７）
ブロック体構造及び成形体本数を表１に示すように変えた以外は、実施例４と同様にして、ハニカム構造体を作製した。
【００８２】
（実施例８）
図１４に示すように、ハニカムブロック体として、ブロック体構造が「４×４構造（２）」で、研削パターンが「研削パターンＤ」の、ハニカムブロック体４３を作製し、ハニカム構造体を、底面が楕円形の筒状とした以外は、実施例１と同様にしてハニカム構造体を得た。ブロック体構造における「４×４構造（２）」とは、図１４に示すように、４個×４個の四角柱状のハニカム焼成体４３ａの接合体において、中心軸に直交する断面における、一の対角線上に位置する２つの角部（頂点部分）を構成するハニカム焼成体４３ａが三角セグメント４３ｂに置き換わった構造である。また、「研削パターンＤ」は、ハニカムブロック体の中心軸に直交する断面において、ハニカムブロック体に内接する楕円形であって、長径がハニカムブロック体の他の対角線（四角柱状のハニカム焼成体が配置されている角部（頂点）間を結ぶ対角線）と平行な楕円形であり、且つ、２つの三角セグメントを横切る楕円形である。従って、得られたハニカム構造体には、２つの三角セグメントに由来する部分が存在する。ハニカムブロック体の構造（ブロック体構造）、研削パターン、及び作製したハニカム成形体の本数（成形体本数）を表１に示した。図１４は、実施例８のハニカム構造体の製造方法においてハニカム構造体の製造過程で作製されたハニカムブロック体４３を示す、中心軸に直交する断面を示す模式図である。
【００８３】
（実施例９，１０）
ブロック体構造及び成形体本数を表１に示すように変えた以外は、実施例８と同様にして、ハニカム構造体を作製した。
【００８４】
（実施例１１）
図１５に示すように、ハニカムブロック体として、ブロック体構造が「６×６構造（８）」で、研削パターンが「研削パターンＥ」の、ハニカムブロック体４４を作製し、ハニカム構造体を、底面が円形の筒状とした以外は、実施例１と同様にしてハニカム構造体を得た。「研削パターンＥ」は、ハニカムブロック体の中心軸に直交する断面において、ハニカムブロック体の中心点（重心）を中心とし、所定の直径の円形である、実施例１１において、研削パターンＥにおける円形の直径（所定の直径）は１９０ｍｍである。得られたハニカム構造体には、８つの三角セグメントに由来する部分が存在する。ハニカムブロック体の構造（ブロック体構造）、研削パターン、及び作製したハニカム成形体の本数（成形体本数）を表１に示した。図１５は、実施例１１のハニカム構造体の製造方法においてハニカム構造体の製造過程で作製されたハニカムブロック体４４を示す、中心軸に直交する断面を示す模式図である。
【００８５】
（実施例１２〜１４）
ブロック体構造及び成形体本数を表１に示すように変えた以外は、実施例１１と同様にして、ハニカム構造体を作製した。尚、実施例１２において、研削パターンＥにおける円形の直径は、１５０ｍｍとした。また、実施例１３において、研削パターンＥにおける円形の直径は、２４０ｍｍとした。また、実施例１４において、研削パターンＥにおける円形の直径は、２８０ｍｍとした。
【００８６】
（比較例１）
三角セグメントを作製せず、図１６に示すハニカムブロック体４５のように、実施例１において三角セグメントが配置されていた位置に四角柱状のハニカム焼成体４５ａを配置してハニカムブロック体を形成した以外は実施例１の場合と同様にして、ハニカム構造体を作製した。図１６は、比較例１のハニカム構造体の製造方法においてハニカム構造体の製造過程で作製されたハニカムブロック体４５を示す、中心軸に直交する断面を示す模式図である。
【００８７】
ハニカムブロック体の構造（ブロック体構造）、研削パターン、及び作製したハニカム成形体の本数（成形体本数）を表２に示した。尚、三角セグメントを有さない状態のハニカムブロック体の構造（ブロック体構造）は、単に「Ｘ×Ｙ」（Ｘ，Ｙは整数）と示す。例えば、ブロック体構造「４×４」は、四角柱状のハニカム焼成体が「４個×４個」並んだ、中心軸に直交する断面の形状が正方形のハニカムブロック体を示す。また、ハニカムブロック体は、三角ブロックを有さないため、「研削パターン」は、全体が、四角柱状のハニカム焼成体上に形成される。
【００８８】
（比較例２〜１４）
比較例２〜１４においては、三角セグメントを作製せず、三角セグメントが配置されていた位置に四角柱状のハニカム焼成体を配置してハニカムブロック体を形成した以外は、それぞれ、実施例２〜１４の場合と同様にして、ハニカム構造体を作製した。例えば、比較例４では、図１７に示すように、四角柱状のハニカム焼成体４６ａから構成されたハニカムブロック体４６を形成する。また、比較例８では、図１８に示すように、四角柱状のハニカム焼成体４７ａから構成されたハニカムブロック体４７を形成する。また、比較例１１では、図１９に示すように、四角柱状のハニカム焼成体４８ａから構成されたハニカムブロック体４８を形成する。図１７は、比較例４のハニカム構造体の製造方法においてハニカム構造体の製造過程で作製されたハニカムブロック体４６を示す、中心軸に直交する断面を示す模式図である。図１８は、比較例８のハニカム構造体の製造方法においてハニカム構造体の製造過程で作製されたハニカムブロック体４７を示す、中心軸に直交する断面を示す模式図である。図１９は、比較例１１のハニカム構造体の製造方法においてハニカム構造体の製造過程で作製されたハニカムブロック体４８を示す、中心軸に直交する断面を示す模式図である。
【００８９】
ハニカムブロック体の構造（ブロック体構造）、研削パターン、及び作製したハニカム成形体の本数（成形体本数）、補助部材の有無を表２に示した。
【００９０】
表１，２より、実施例１〜１４のハニカム構造体の製造方法は、三角セグメントを用いて、ハニカム構造体を作製しているため、ハニカム成形体の作製本数を少なくすることができ、原料収率を向上させることができることがわかる。
【００９１】
（比較例１５）
補助部材として、樹脂製の中実の三角柱状の部材（外形が三角セグメントと同じ形状）を使用した以外は、実施例１と同様にしてハニカム構造体を作製した。補助部材の嵩密度は、１．６ｇ／ｃｍ３であった。補助部材の材質は、具体的には、ニトリルゴムとした。ハニカム構造体の製造過程における、「加圧時の補助部材のずれ」、「補助部材取り外し時の接合ずれ」、「補助部材の熱変形」、「乾燥時の補助部材ずれ」及び「乾燥温度上昇速度」を観察した。結果を表３に示す。
【００９２】
表３において、「加圧時の補助部材のずれ」は、「四角柱状のハニカム焼成体と四角柱状の擬似四角セグメントとを、それぞれの側面同士を接合材で接合しながら組み合わせ、加圧治具を用いて、最外周から内側に向かって締め付けるように加圧して、補助部材付きハニカムブロック体を作製」した際に、補助部材が三角セグメントからずれたか否かを評価したものである。「無し」は、「ずれ」がなかったことを示し、「有り」は、「ずれ」があったことを示す。また、「補助部材取り外し時の接合ずれ」は、「補助部材付きハニカムブロック体から、補助部材を取り外してハニカムブロック体を形成」した際に、四角柱状のハニカム焼成体及び三角セグメントの接合が、ずれたか否かを評価したものである。「無し」は、「ずれ」がなかったことを示し、「有り」は、「ずれ」があったことを示す。
【００９３】
また、表３において、「補助部材の熱変形」は、補助部材付きハニカムブロック体を乾燥（接合材を乾燥）させたときに、補助部材が熱により変形したか否かを評価したものである。「無し」は、変形がなかったことを示し、「有り」は、変形があったことを示す。また、「乾燥時の補助部材ずれ」は、補助部材付きハニカムブロック体の接合材の乾燥中に、補助部材が三角セグメントからずれたか否かを評価したものである。「無し」は、「ずれ」がなかったことを示し、「有り」は、「ずれ」があったことを示す。また、「乾燥温度上昇速度」は、補助部材付きハニカムブロック体の接合材の乾燥において、接合材が十分に乾燥されたか否かを評価するものである。「ＯＫ」は、ハニカムブロック体外周温度が４５分以内に１００℃に到達することを示し、「ＮＧ」は、ハニカムブロック体外周温度が４５分以内に１００℃に到達しなかったことを示す。
【００９４】
尚、実施例１について、ハニカム構造体の製造過程における、「加圧時の補助部材のずれ」、「補助部材取り外し時の接合ずれ」、「補助部材の熱変形」、「乾燥時の補助部材ずれ」及び「乾燥温度上昇速度」を観察したところ、表３に示すように、いずれも良好な結果であった。
【００９５】
【表３】
2011213497.tif 000005
【００９６】
（比較例１６）
補助部材として、樹脂製の中空の三角柱状の部材（外形が三角セグメントと同じ形状）を使用した以外は、実施例１と同様にしてハニカム構造体を作製した。補助部材の嵩密度は、０．７ｇ／ｃｍ３であった。ハニカム構造体の製造過程における、「加圧時の補助部材のずれ」、「補助部材取り外し時の接合ずれ」、「補助部材の熱変形」、「乾燥時の補助部材ずれ」及び「乾燥温度上昇速度」を観察した。結果を表３に示す。
【００９７】
（比較例１７）
補助部材として、アルミニウム製の中実の三角柱状の部材（外形が三角セグメントと同じ形状）を使用した以外は、実施例１と同様にしてハニカム構造体を作製した。補助部材の嵩密度は、２．６ｇ／ｃｍ３であった。ハニカム構造体の製造過程における、「加圧時の補助部材のずれ」、「補助部材取り外し時の接合ずれ」、「補助部材の熱変形」、「乾燥時の補助部材ずれ」及び「乾燥温度上昇速度」を観察した。結果を表３に示す。
【００９８】
（比較例１８）
補助部材付きハニカムブロック体の接合材の乾燥前に、補助部材付きハニカムブロック体から補助部材を取り外し、補助部材付きハニカムブロック体ではなくハニカムブロック体の接合材を乾燥させた以外は、実施例１と同様にしてハニカム構造体を作製した。ハニカム構造体の製造過程における、「加圧時の補助部材のずれ」、「補助部材取り外し時の接合ずれ」、「補助部材の熱変形」、「乾燥時の補助部材ずれ」及び「乾燥温度上昇速度」を観察した。結果を表３に示す。
【００９９】
表３より、補助部材が樹脂製であると（比較例１５，１６）、補助部材付きハニカムブロック体の接合材を乾燥する際に、熱により変形することが分かる。また、補助部材が、中実のアルミニウム製であると（比較例１７）、嵩密度が三角セグメントの３倍以上あるため、補助部材と三角セグメントとが、ずれ易くなっていることが分かる。また、補助部材付きハニカムブロック体の接合材を乾燥させる前に、補助部材を取り外すと（比較例１８）、接合材が乾燥されていないため、四角柱状のハニカム焼成体及び三角セグメントの接合が、ずれることが分かる。
【産業上の利用可能性】
【０１００】
本発明のハニカム構造体の製造方法は、自動車、化学、電力、鉄鋼等の様々な分野において、環境対策や特定物資の回収等のために使用される触媒装置用の担体、又はフィルタとして好適に利用することができるハニカム構造体を、製造するために利用することができる。
【符号の説明】
【０１０１】
１：ハニカム成形体、１ａ：一方の端面、１ｂ：他方の端面、１ｃ：セル、１ｄ：隔壁、２：ハニカム焼成体、３：三角セグメント、３ａ：斜辺、３ｂ：側面、３ｃ，３ｄ：直交する辺、４：補助部材、４ａ：斜辺、４ｂ，４ｃ：直交する辺、５：擬似四角セグメント、５ａ：紐、１１：補助部材付きハニカムブロック体、１２：最外周、１３：接合材、１４：緩衝部、１５：セグメント、２１，２２：ハニカムブロック体、３１：加圧治具、４１，４２，４３，４４，４５，４６，４７，４８：ハニカムブロック体、４１ａ，４３ａ，４４ａ，４５ａ，４６ａ，４６ａ，４７ａ，４８ａ：ハニカム焼成体、４１ｂ，４３ｂ，４４ｂ：三角セグメント、５１：樹脂製粘着材、１００：ハニカム構造体、Ａ：円形、Ｂ，Ｃ，Ｄ，Ｅ：研削パターン。
【図１】
2011213497.tif 000006
【図２】
2011213497.tif 000007
【図３】
2011213497.tif 000008
【図４】
2011213497.tif 000009
【図５】
2011213497.tif 000010
【図６】
2011213497.tif 000011
【図７】
2011213497.tif 000012
【図８】
2011213497.tif 000013
【図９Ａ】
2011213497.tif 000014
【図９Ｂ】
2011213497.tif 000015
【図１０】
2011213497.tif 000016
【図１１】
2011213497.tif 000017
【図１２】
2011213497.tif 000018
【図１３】
2011213497.tif 000019
【図１４】
2011213497.tif 000020
【図１５】
2011213497.tif 000021
【図１６】
2011213497.tif 000022
【図１７】
2011213497.tif 000023
【図１８】
2011213497.tif 000024
【図１９】
2011213497.tif 000025
【図２０】
2011213497.tif 000026